Brevet FR2539327A1 — publié le 19840720

L'invention concerne un procédé de fabrication de corps activés catalytiquement qui peuvent avantageusement servir à la combustion comnlète d'hydrocarbures, sans flamme, avec formation de CO2 et H20, les corps activés devant servir en particulier d'éléments chauffants. On connait des fours de chauffage qui fonctionnent avec des coussins chauffants agissant catalytiquement, formés de fibres d'amiante avec du platine comme catalyseur. La fabrication de ces coussins chauffants exige beaucoup de main d'oeuvre et de frais à cause du traitement de l'amiante brut et de l'incorporation de platine et elle comporte un risque d'asbestose à cause de la poussière d'amiante qui se forme lors de la transformation. Etant donné qu'en outre il faut de grandes quantités d'amiante-platine pour remplir un coussin,- 1' utilisation ne se justifie pas économiquement, vu le court élevé du platine. Il est en outre connu qu'en dehors des fibres d'amiante, la laine de scorie, la laine de quartz, le kieselguhr, la pierre ponce et des matières similaires conviennent comme supports de catalyseur, mais on ne les utilise pas comme catalyseurs pour la combustion d'hydrocarbures sans flamme. On connaît aussi des procédés dans lesquels on utilise comme support de catalyseur un tissu flalimo de fibres de verre brevet DD 84842). Toutefois, il n'y a pas eu d'utilisation industrielle de ces coussins. En outre, on connaît des procE- dés de fabrication de catalyseurs dans lesquels on utilise comme supports A1203 ou des silicates d'aluminium. L'utilisation de fibres de silicate d'aluminium sous forme de couches poreuses comme support de catalyseur n'est pas connue et on nga aucune indication sur l'utilisation comme catalyseur pour la combustion d'hydrocarbures sans flamme. Le but de l'invention est de fabriquer un catalyseur exigeant peu de main d'oeuvre et de frais, én partant de matitre non nocive et d'une petite proportion de platine, pour la combustion d'hydrocarbures sans flamme avec une qualité constante. Le problème qui est à la base de l'invention est d'élaborer un support de catalyseur absorbant sous forme de couches, convenant à la combustion d'hydrocarbures sans flamme et sur lequel on puisse appliquer un catalyseur d'oxydation. Selon l'invention, le problème est résolu par le fait que l'on imprègne de composés de métaux nobles du groupe du platine des couches plates de fibres céramiques et qu'on les active par traitement thermique. On expliquera plus précisément l'invention à propos d'un exemple d'exécution. La couche de fibres préparée par le procédé selon l'invention est destinée à servir d'élément chauffant. La fabrication de couches de fibres céramiques traitées par le platine peut s'effectuer sans prétraitement spécial et par des moyens simples. On place les couches une par une dans des volumes égaux d'une solution alcoolique de H2PtC16 d'une concentration de 0,005 à 0,01 mole.l et on les imprègne jusqu'à la limite du pouvoir absorbant. Il faut chaque fois déterminer au préalable le pouvoir absorbant Si la grandeur et l'épaisseur des couches varient. On retire d'un réservoir des volumes égaux mesurés au moyen d'un doseur. On cuit les couches de fibres imprimées pour réduire le platine tétravalent en platine métallique, on recuit pendant 5 à 20 minutes entre 500 et 6000C pour une réduction complémentaire, après refroidissement on place le produit dans une toile de tamis et on complète l'élément chauffant en plaçant, par dessus, une couche de fibres non préparée ou une couche uniforme de fibres de silicate d'aluminium en vrac préalablement recuites ou d'autres matières connues résistant à la chaleur. Avec ces éléments chauffants, on obtent aussi bien la combustion sans flamme d'essences ayant un intervalle d'ébullition de 60 à 1300C que d'hydrocarbures liquéfiés comme le propane, la température superficielle du catalyseur étant de 290 à 3200C, de même qu'avec les coussins d'amiante utilisés jusqu'ici. REVENDICATION Procédé de fabrication de corps actifs catalytiquement, en particulier pour la combustion complète sans flamme d'hydrocarbures avec formation de CO2 et H2O, caractérisé par le fait que l'on active des couches poreuses plates formées de fibres céramiques en les traitant par des catalyseurs d' oxydation, principalement par des métaux nobles du groupe du platine.